(57)【要約】【課題】アミノ基導入率の高いアミノ化セルロースを提供することにあり、かつそのようなセルロースを穏和な条件下に製造できる方法を提供することにある。【解決手段】下記一般式（１）で示される置換基を有することを特徴とするアミノ化セルロースおよび、親電子基を導入したセルロースに、下記一般式（２）で示される化合物を反応させるというその製造方法。【化１】2009167307.tif 000006【化２】2009167307.tif 000007［式（１）、（２）中、Ｒは二価の連結基、Ｇは多価アミンから水素原子を一つ除いた残基を示す。］【選択図】なし【特許請求の範囲】
【請求項１】
下記一般式（１）で示される置換基を有することを特徴とするアミノ化セルロース。
【化１】
2009167307.tif 000004
［式（１）中、Ｒは二価の連結基、Ｇは多価アミンから水素原子を一つ除いた残基を示す。］
【請求項２】
一般式（１）において、Ｇがエチレンジアミン、ジエチレントリアミン、トリエチレンテトラミン、テトラエチレンペンタミン、ペンタエチレンヘキサミン、またはポリエチレンイミンから水素原子を一つ除いた残基である請求項１記載のアミノ化セルロース。
【請求項３】
親電子基が導入されたセルロースに、下記一般式（２）で示される化合物を反応させることを特徴とするアミノ化セルロースの製造法。
【化２】
2009167307.tif 000005
［式（２）中、Ｒは二価の連結基、Ｇは多価アミンから水素原子を一つ除いた残基を示す。］
【請求項４】
親電子基がエポキシ基である請求項３記載のアミノ化セルロースの製造法。
【発明の詳細な説明】
【技術分野】
【０００１】
本発明は、新規なアミノ化セルロースおよびその製造法に関するものである。
【背景技術】
【０００２】
アミノ化セルロースは、医療用吸着材の素材として提案されている（例えば、特許文献１参照）。また、陰イオン性染料に対して良い染色性を示す素材（例えば、特許文献２参照）、紙力増強剤の構成成分（例えば、特許文献３参照）としても用いられている。これらの用途に用いられるアミノ化セルロースは、原料セルロースの水酸基に対してエピクロロヒドリンとアルカリを作用させ、次いでアンモニア水や２つ以上のアミノ基を有する化合物（多価アミン）を反応させることで製造されている。別の方法としては、パラトルエンスルホン酸クロリドや、２−フルオロ−１−メチルピリジニウムなどを用いて水酸基を活性化した後、アンモニア水や多価アミンを反応させることによって製造されている。
【０００３】
アミンとして多価アミンを結合させたアミノ化セルロースの別の用途としては、金属イオン、とりわけ水銀、銅、鉛等の重金属イオンを捕捉する吸着材がある（例えば、特許文献４参照）。この用途に対しては、繊維の単位質量あたりなるべく多くのアミノ基を導入する必要があるため、上述の方法に加えて、メタクリル酸グリシジルやアクリル酸グリシジルといったモノマーをグラフト反応により導入し、次いでそのエポキシ基に多価アミンを反応させるという製造方法も利用されている。
【０００４】
本発明者の検討によれば、セルロースに置換している水酸基に対してエピクロロヒドリンとアルカリを作用させ、次いでアンモニア水や多価アミンを反応させる方法においては、アミノ基を導入できる反応点が限られているため、繊維の単位質量あたりのアミノ基導入率は低いレベルにとどまるものであった。また、パラトルエンスルホン酸クロリドや、２−フルオロ−１−メチルピリジニウムなどを用いる方法は、非水反応条件が必要であり、一般性に欠ける特殊なものである。メタクリル酸グリシジルやアクリル酸グリシジルといったモノマーをグラフト反応により繊維に導入し、次いでそのエポキシ基に多価アミンを反応させるという製造方法は、グラフト反応によって導入されたエポキシ基の反応性が低く（例えば、非特許文献１参照）、結果的に低いアミノ基導入率にとどまるのが実状である。
【特許文献１】特開２００２−３６９８８１号公報
【特許文献２】特開平８−１１３８２１号公報
【特許文献３】特開平７−２０７５９５号公報
【特許文献４】特開２００１−１２３３８１号公報
【非特許文献１】Ｊ．Ａｐｐｌ．Ｐｏｌｙｍｅｒ  Ｓｃｉ．、第５６巻、２５ページ（１９９５年）
【発明の開示】
【発明が解決しようとする課題】
【０００５】
本発明は上記の様な事情に着目してなされたものであって、アミノ基導入率の高いアミノ化セルロースを提供することにあり、かつそのようなセルロースを厳密な非水反応条件を必要としない穏和な条件下に製造できる方法を提供することにある。
【課題を解決するための手段】
【０００６】
本発明者は上記課題を鋭意研究し、下記一般式（１）で示される置換基を有することを特徴とするアミノ化セルロースが、前記課題の解決に極めて有効なことを見出して本発明に到達した。
【０００７】
【化１】
2009167307.tif 000002
【０００８】
式（１）中、Ｒは二価の連結基、Ｇは多価アミンから水素原子を一つ除いた残基を示す。
【０００９】
また、一般式（１）において、Ｇがエチレンジアミン、ジエチレントリアミン、トリエチレンテトラミン、テトラエチレンペンタミン、ペンタエチレンヘキサミン、またはポリエチレンイミンから水素原子を一つ除いた残基であることが好ましいことを見出した。
【００１０】
本発明者は、また、親電子基を導入したセルロースに、下記一般式（２）で示される化合物を反応させるという製造方法により、前記課題が解決されることも見出して本発明に到達した。
【００１１】
【化２】
2009167307.tif 000003
【００１２】
式（２）中、Ｒは二価の連結基、Ｇは多価アミンから水素原子を一つ除いた残基を示す。
【００１３】
また、親電子基がエポキシ基であることが好ましいことを見出した。
【発明の効果】
【００１４】
本発明によれば、多価アミンから水素原子を一つ除いた残基Ｇが連結基Ｒを介して求核性の高いメルカプト基につながれた一般式（２）で示される化合物を利用することにより、穏和な条件かつ高い収率で、アミノ基導入率の高いアミノ化セルロースを得ることができる。本発明においては、パラトルエンスルホン酸クロリドや、２−フルオロ−１−メチルピリジニウムを用いる場合のように、厳密な非水条件を必要としない。メタクリル酸グリシジルやアクリル酸グリシジルといったモノマーをグラフト反応によりセルロースに導入した場合であっても、そのエポキシ基に対して収率良く反応させることができる。本発明によって得られたアミノ化セルロースは、すでに述べてきた医療用吸着材、染色性を示す素材、紙力増強剤の構成成分、重金属イオンを捕捉する吸着材等の用途に有効に使用することができ、産業上有用な素材である。
【発明を実施するための最良の形態】
【００１５】
本発明に係わるセルロースは、天然型、再生型の区分に制限されず、例えば綿、麻等の植物繊維、レーヨン、キュプラ、リヨセル等の再生繊維を使用することができる。これらの中でも天然セルロースは、機械的強度が強いため好ましい。セルロースの形状には格別の制限はなく、長繊維のモノフィラメント、マルチフィラメント、短繊維の紡績糸であっても構わない。さらに、これを織物状もしくは編物状に製織もしくは製編した布帛、あるいは不織布の形態であってもよい。２種以上の繊維を複合もしくは混紡した繊維や織・編物、不織布であってもよい。
【００１６】
一般式（１）のＧで示される基は、多価アミンから水素原子を一つ除いた残基を示す。具体的な例としては、エチレンジアミン、ジエチレントリアミン、トリエチレンテトラミン、テトラエチレンペンタミン、トリス（２−アミノエチル）アミン、トリス（３−アミノプロピル）アミン、ポリエチレンイミン、ポリビニルアミン、ポリアリルアミン等から水素原子を一つ除いた残基を挙げることができる。ポリエチレンイミン、ポリビニルアミン、ポリアリルアミンの数平均分子量は特に制限されるものではないが、反応性やコストの点から、５００以上１０，０００，０００以下が好ましく、より好ましくは５００以上５，０００，０００以下である。これらの中で、陰イオン性染料に対する染色性を改善するためのセルロース改質剤や、重金属イオン捕捉材として用いられているポリエチレンイミンと、その低分子量同族体であり、入手が容易なエチレンジアミン、ジエチレントリアミン、トリエチレンテトラミン、テトラエチレンペンタミン、およびペンタエチレンヘキサミンが好ましい。
【００１７】
一般式（１）のＲで示される基は、二価の連結基を示す。具体的にはアルキレン基、アリーレン基、アルケニレン基、−ＳＯ2−、−ＳＯ−、−Ｏ−、−Ｓ−、−ＣＯ−、−ＮＱ−（Ｑは、アルキル基、アリール基または水素原子を示す）を単独または組み合わせて構成されるものが挙げられる。アルキレン基、アリーレン基、アルケニレン基は、メチル基、エチル基等のアルキル基、メトキシ基、エトキシ基等のアルコシキ基、フェニル基等のアリール基、塩素原子、臭素原子等のハロゲン原子、水酸基等の置換基を有していても良い。これらの中でＲの好ましい例としては、アルキレン基、アルケニレン基、アルキレン基と−ＣＯ−の組み合わせを挙げることができる。具体的には、１，２−エタンジイル基、１，３−プロパンジイル基、２−ヒドロキシ−１，３−プロパンジイル基、２−ブテン−１，４−ジイル基、１−オキソ−１，２−エタンジイル基、１−オキソ−１，３−プロパンジイル基等が挙げられる。
【００１８】
一般式（２）で示される化合物を反応させるために、セルロースに導入される親電子基としては、塩素原子や臭素原子等のハロゲン原子を有する基やエポキシ基を挙げることができる。中でもエポキシ基は、比較的安定なために取り扱いが容易である一方で、一般式（２）で示される化合物とよい反応性を示すことから好ましい。これらの基をセルロースに導入するには、セルロース上の水酸基にエピクロロヒドリン、エピブロモヒドリン、エチレングリコールジグリシジルエーテル、クロロアセチルクロリド等を反応させる方法や、アクリル酸グリシジル、メタクリル酸グリシジル等をグラフト重合させてエポキシ基を導入する方法がある。
【００１９】
親電子基を導入したセルロースと一般式（２）で示される化合物との反応の条件には特別な制限はない。溶媒としては水のほかに、メタノール、エタノール、２−プロパノール、メチルセロソルブ等のアルコール類、ＤＭＦ、ＤＭＳＯ等の非プロトン性極性溶媒が好ましく用いられる。親電子基が塩素原子や臭素原子等のハロゲン原子を有する基である場合には、遊離するハロゲン化水素をトラップするために、炭酸水素ナトリウム、炭酸ナトリウム、炭酸カリウム等を併用する。
【実施例】
【００２０】
以下に本発明を実施例により詳細に説明するが、本発明は実施例に限定されるものでない。なお、実施例中の部数や百分率は質量基準である。
【００２１】
実施例１
広葉樹さらしクラフトパルプ（ＬＢＫＰ）１０ｇを水１リットルに懸濁させ、硫酸第一鉄アンモニウム・６水和物０．４ｇを加えて、室温で３０分攪拌した。濾過、水洗後、メタクリル酸グリシジル１２．０ｇ、ノニオン系界面活性剤０．６ｇ、二酸化チオ尿素０．５ｇ、蒸留水４００ｍｌを加えて、窒素雰囲気下に置き、６０℃に加温して、過酸化水素１．４ｇを滴下した。同温にてさらに３時間攪拌した後、濾過し、蒸留水０．４リットル、メタノール０．２リットルにて洗浄した。得られたグラフト化物の収量は２０．６ｇであった。水冷下、ジエチレントリアミン０．６２ｇにチオグリコール酸メチル０．１８ｍｌを加えたのち、７５℃の湯浴にて１時間加熱した。ＧＣ分析により、チオグリコール酸メチルが完全に消失していることを確認した。ここへ上記のグラフト化物１．００ｇとメタノール２０ｍｌを加えて、４時間還流した。生成物を濾取し、蒸留水２００ｍｌと攪拌洗浄、濾取、乾燥して、アミノ化セルロース１．２８ｇを得た。ＩＲ：１７１９、１６４３、１５４０ｃｍ-1。セルロースの質量増加分０．２８ｇは、ジエチレントリアミンとチオグリコール酸メチルの１：１縮合物に換算して１．５８ｍｍｏｌに相当する。
【００２２】
（比較例１）
ジエチレントリアミンを、チオグリコール酸メチルとあらかじめ反応させることを省く以外は、実施例１と同様に操作した。生成物の収量は１．０３ｇであった。セルロースの質量増加分０．０３ｇは、ジエチレントリアミンに換算して０．２９ｍｍｏｌに相当する。
【００２３】
（比較例２）
ジエチレントリアミンを、チオグリコール酸メチルとあらかじめ反応させることを省き、パルプとの反応条件をメタノール還流からＤＭＳＯ中７５℃加熱に換える以外は、実施例１と同様に操作した。生成物の収量は１．０５ｇであった。セルロースの質量増加分０．０５ｇは、ジエチレントリアミンに換算して０．４９ｍｍｏｌに相当する。
【００２４】
実施例２
ジエチレントリアミン０．６２ｇをトリエチレンテトラミン０．８８ｇに換えた以外は実施例１と同様に操作して、アミノ化セルロース１．３２ｇを得た。セルロースの質量増加分０．３２ｇは、トリエチレンテトラミンとチオグリコール酸メチルの１：１縮合物に換算して１．４５ｍｍｏｌに相当する。
【００２５】
実施例３
ジエチレントリアミン０．６２ｇをテトラエチレンペンタミン１．１３ｇに換えた以外は実施例１と同様に操作して、アミノ化セルロース１．３４ｇを得た。セルロースの質量増加分０．３４ｇは、テトラエチレンペンタミンとチオグリコール酸メチルの１：１縮合物に換算して１．３０ｍｍｏｌに相当する。
【００２６】
実施例４
ジエチレントリアミン０．６２ｇをペンタエチレンヘキサミン１．３９ｇに換えた以外は実施例１と同様に操作して、アミノ化セルロース１．３８ｇを得た。セルロースの質量増加分０．３８ｇは、ペンタエチレンヘキサミンとチオグリコール酸メチルの１：１縮合物に換算して１．２４ｍｍｏｌに相当する。
【００２７】
実施例５
ジエチレントリアミン０．６２ｇをエチレンジアミン０．３６ｇに換えた以外は実施例１と同様に操作して、アミノ化セルロース１．１９ｇを得た。セルロースの質量増加分０．１９ｇは、エチレンジアミンとチオグリコール酸メチルの１：１縮合物に換算して１．４２ｍｍｏｌに相当する。
【００２８】
実施例６
ジエチレントリアミン０．６２ｇをポリエチレンイミン（ＢＡＳＦ社、商品名：ＬｕｐａｓｏｌＦＧ）４ｇに換え、チオグリコール酸メチルの量を０．１８ｍｌから０．４９ｍｌに変えた以外は実施例１と同様に操作して、アミノ化セルロース１．４４ｇを得た。ＩＲ：１７２２、１６４５、１５５１ｃｍ-1。
【００２９】
（比較例３）
ポリエチレンイミン（ＢＡＳＦ社、商品名：ＬｕｐａｓｏｌＦＧ）を、チオグリコール酸メチルとあらかじめ反応させることを省き、パルプとの反応条件をメタノール還流からＤＭＳＯ中７５℃加熱に換えた以外は、実施例６と同様に操作した。生成物の収量は１．２１ｇであった。
【００３０】
実施例７
Ｎ，Ｎ−ジエチル−Ｎ′−メチルエチレンジアミン１．３０ｇ、エピクロロヒドリン０．９３ｇ、メタノール３０ｍｌの溶液を３時間還流し、ＮａＳＨ０．６２ｇをメタノール５ｍｌに溶解したものを加えて、さらに２時間還流した。ここへ実施例１で用いたグラフト化パルプ１．０ｇと炭酸ナトリウム１．０６ｇを加えてさらに２時間還流した後、実施例１と同様に後処理して、アミノ化セルロース１．２７ｇを得た。セルロースの質量増加分０．２７ｇは、Ｎ，Ｎ−ジエチル−Ｎ′−メチルエチレンジアミン、エピクロロヒドリン、ＮａＳＨの１：１：１反応物に換算して１．２２ｍｍｏｌに相当する。
【００３１】
実施例１〜７と比較例１〜３から明らかなように、本発明によれば穏和な条件下に、アミノ基導入率の高いセルロースが得られる。また実施例１と比較例２、実施例６と比較例３から明らかなように、ＤＭＳＯのような酸化性を有する溶媒を用いることなく、アミノ基導入率の高いセルロースが得られる。
【産業上の利用可能性】
【００３２】
本発明によるアミノ化セルロースは、医療用吸着材の素材、陰イオン性染料に対して良い染色性を示す素材、紙力増強剤、あるいは金属イオン吸着材の構成成分として利用可能である。